(57)【要約】【課題】容易な方法で収率良く、安価かつ高純度の金属窒化物を製造する方法の提供。【解決手段】リチウム、マグネシウム、カルシウム、ストロンチウム及びバリウムから選ばれる１種又は２種以上の金属のアミド（Ａ）と、リチウム、マグネシウム、カルシウム、ストロンチウム及びバリウムから選ばれる１種又は２種以上の金属（Ｂ）とからなり、前記金属アミド（Ａ）と前記金属（Ｂ）とのモル比（Ａ：Ｂ）が１：０．０１〜１：５である組成物を、１００〜１５００℃に加熱することを特徴とする、リチウム、マグネシウム、カルシウム、ストロンチウム及びバリウムから選ばれる１種又は２種以上の金属の窒化物の製造方法。【選択図】なし【特許請求の範囲】
【請求項１】
リチウム、マグネシウム、カルシウム、ストロンチウム及びバリウムから選ばれる１種又は２種以上の金属のアミド（Ａ）と、リチウム、マグネシウム、カルシウム、ストロンチウム及びバリウムから選ばれる１種又は２種以上の金属（Ｂ）とからなり、前記金属アミド（Ａ）と前記金属（Ｂ）とのモル比（Ａ：Ｂ）が１：０．０１〜１：５である組成物を、１００〜１５００℃に加熱することを特徴とする、リチウム、マグネシウム、カルシウム、ストロンチウム及びバリウムから選ばれる１種又は２種以上の金属の窒化物の製造方法。
【請求項２】
前記金属アミド（Ａ）と前記金属（Ｂ）とのモル比（Ａ：Ｂ）が１：０．０１〜１：２である請求項１記載の金属窒化物の製造方法。
【請求項３】
加熱を、窒素ガス又は不活性ガス雰囲気下で行なう請求項１又は２記載の金属窒化物の製造方法。
【請求項４】
加熱を、窒素ガス雰囲気下で行なう請求項１〜３のいずれかに記載の金属窒化物の製造方法。
【請求項５】
用いる前記金属アミド（Ａ）が、粒子径０．００１〜１００μｍの粒子であり、前記金属（Ｂ）が、粒子径０．１mm〜２００mmの粒子又は塊である請求項１〜４のいずれかに記載の金属窒化物の製造方法。
【発明の詳細な説明】
【技術分野】
【０００１】
本発明は、金属窒化物、特にリチウム、マグネシウム、カルシウム、ストロンチウム及びバリウムから選ばれる金属の窒化物の製造方法に関する。
【背景技術】
【０００２】
近年、金属窒化物は、半導体装置に用いる窒化アルミニウムの原料、金属摺動部材、電極構成材料等の材料の１つとして注目されている。また、金属窒化物を用いた蛍光体も多数見出され、その原料としての需要も高まってきている。このような用途に使用される金属窒化物は、高純度品が求められる。
【０００３】
従来の金属窒化物の製造方法としては、カルシウム等のアルカリ土類金属を窒素気流中で加熱する方法が挙げられる（非特許文献１、２）。
しかしながら、この方法では、金属の表面だけが窒化するにすぎず、内部まで窒化させることは困難であった。また、得られる金属窒化物は、強固に凝集してしまい（特許文献１）、回収が困難であった。さらに、凝集物を粉砕すると、過度の粉砕により、微量成分が混入するおそれがある。従って、この方法で得られた金属窒化物は、前記半導体装置等の高純度品が要求される用途には使用できなかった。
また、カルシウムをアンモニアと熱する方法があるが、この方法によると水素化カルシウムが副生するという問題があり（非特許文献３）、さらに、４窒化三カルシウムを２５０℃に熱する方法もあるが、爆発性や毒性の問題があった（非特許文献４）。
また、溶融した亜鉛−カルシウム合金を、加熱、加圧された窒素のジェットと反応させる窒化カルシウムの合成方法が開示されているが（特許文献１）、この方法には、特別な装置が必要であり、工業的に有利な方法とは言い難い。
また、本発明者らは、アルカリ土類金属又はアルカリ土類金属水素化物から得られるアルカリ土類金属アミドを、８００〜１３００℃で熱分解することによりアルカリ土類金属窒化物が得られることを報告した（特許文献２）。
【先行技術文献】
【特許文献】
【０００４】
【特許文献１】特表２００５−５３１４８３号公報
【特許文献２】特許第４５８５０４３号公報
【非特許文献】
【０００５】
【非特許文献１】大木道則他編、「化学大辞典」第１版、東京化学同人、第１版１４１３頁、１９８９年
【非特許文献２】日本化学会編、「新実験化学講座８、無機化合物の合成Ｉ」丸善（株）、第４１４頁、１９７６）
【非特許文献３】「化学大辞典５」縮刷版、共立出版（株）、第８８０頁、１９８７年
【非特許文献４】「無機化合物・錯体辞典」中原勝儼著、講談社、第４７６頁、１９９７年
【発明の概要】
【発明が解決しようとする課題】
【０００６】
しかしながら、前記のアルカリ土類金属アミドを原料とする場合、アルカリ土類金属又はアルカリ土類金属水素物からアルカリ土類金属アミドを製造する必要があることから、コストが高くなるという問題がある。
【０００７】
従って本発明の課題は、上記の問題点が無く、容易な方法で収率良く、安価かつ高純度の金属窒化物を製造する方法を提供することにある。
【課題を解決するための手段】
【０００８】
斯かる実情に鑑み、本発明者は鋭意研究を行った結果、アルカリ土類金属等の金属アミドと、それらと同じ金属とを一定のモル比で併用し、それらを１００〜１５００℃に加熱すれば、全く意外にも、アルカリ土類金属等のアミドだけでなく、アルカリ土類金属等も凝集することなく、より内部まで窒素化が進行し、安価に高純度の金属窒化物が得られることを見出し、本発明を完成した。
【０００９】
すなわち、本発明は、以下の［１］〜［５］を提供するものである。
【００１０】
［１］リチウム、マグネシウム、カルシウム、ストロンチウム及びバリウムから選ばれる１種又は２種以上の金属のアミド（Ａ）と、リチウム、マグネシウム、カルシウム、ストロンチウム及びバリウムから選ばれる１種又は２種以上の金属（Ｂ）とからなり、前記金属アミド（Ａ）と前記金属（Ｂ）とのモル比（Ａ：Ｂ）が１：０．０１〜１：５である組成物を、１００〜１５００℃に加熱することを特徴とする、リチウム、マグネシウム、カルシウム、ストロンチウム及びバリウムから選ばれる１種又は２種以上の金属の窒化物の製造方法。
［２］前記金属アミド（Ａ）と前記金属（Ｂ）とのモル比（Ａ：Ｂ）が１：０．０１〜１：２である［１］記載の金属窒化物の製造方法。
［３］加熱を、窒素ガス又は不活性ガス雰囲気下で行なう［１］又は［２］記載の金属窒化物の製造方法。
［４］加熱を、窒素ガス雰囲気下で行なう［１］〜［３］のいずれかに記載の金属窒化物の製造方法。
［５］用いる前記金属アミド（Ａ）が、粒子径０．００１〜１００μｍの粒子であり、前記金属（Ｂ）が、粒子径０．１mm〜２００mmの粒子又は塊である［１］〜［４］のいずれかに記載の金属窒化物の製造方法。
【発明の効果】
【００１１】
本発明によれば、容易な方法で、安価かつ収率良く、高純度の金属窒化物を製造することができる。得られる金属窒化物は、強固に凝集することがないので、回収も容易である。
【図面の簡単な説明】
【００１２】
【図１】実施例１により得られた窒化カルシウムのＸＲＤ結果を示す図である。
【図２】実施例２により得られた窒化カルシウムのＸＲＤ結果を示す図である。
【図３】実施例３により得られた窒化カルシウムのＸＲＤ結果を示す図である。
【図４】実施例４により得られた窒化ストロンチウムのＸＲＤ結果を示す図である。
【発明を実施するための形態】
【００１３】
本発明方法においては、原料として、リチウム、マグネシウム、カルシウム、ストロンチウム及びバリウムから選ばれる１種又は２種以上の金属のアミド（Ａ）と、リチウム、マグネシウム、カルシウム、ストロンチウム及びバリウムから選ばれる１種又は２種以上の金属（Ｂ）とからなり、前記金属アミド（Ａ）と前記金属（Ｂ）とのモル比（Ａ：Ｂ）が１：０．０１〜１：５である組成物を用いる。前記金属アミド（Ａ）に加えて、前記金属（Ｂ）をこのモル比で用いることにより、製造コストは安価になる。
【００１４】
本発明の原料の１種であるリチウムアミドは、公知の化合物であり、公知の方法、例えば、リチウムに高温でアンモニアを作用させる方法等により製造することができる。
【００１５】
本発明の原料であるマグネシウム、カルシウム、ストロンチウム又はバリウムの金属アミドは、水素貯蔵材料等の用途がある公知の化合物であり、公知の方法により製造することができる。例えば、カルシウム金属とアンモニウムからヘキサアンミンカルシウム（０）を製造し、これを接触の存在下分解する方法（「化学大辞典」縮刷版、共立出版(株)カルシウムアミドの項）、これらの金属水素化物とアンモニアとを反応させる方法（特開２００６−８４４０号公報）等が挙げられる。
【００１６】
本発明においては、これらの金属アミド（Ａ）は、１種を用いてもよく、２種以上を混合して用いてもよい。
【００１７】
前記金属アミド（Ａ）は、通常粉末として入手できるので、粒子径０．００１〜１００μｍの粒子を用いるのが好ましく、粒子径０．０５〜５０μｍの粒子を用いるのがより好ましく、粒子径０．１〜１０μｍの粒子を用いるのがさらに好ましい。
【００１８】
もう一方の原料であるリチウム、マグネシウム、カルシウム、ストロンチウム及びバリウムから選ばれる１種又は２種以上の金属（Ｂ）は、通常、市販品として粒子又は塊の状態で入手できるので、そのまま使用することができる。凝集せずに高純度の金属窒化物を得る点から、粒子径０．１〜２００mmの粒子又は塊を用いるのが好ましく、粒子径０．５〜５０mmの粒子又は塊を用いるのがより好ましく、粒子径１〜１０mmの粒子又は塊を用いるのがさらに好ましい。
【００１９】
金属アミド（Ａ）と金属（Ｂ）とは、いずれも１種又は２種以上を用いることができるが、金属アミド（Ａ）の金属と、金属（Ｂ）とは同一であることが望ましい。
【００２０】
金属アミド（Ａ）と金属（Ｂ）との使用モル比（Ａ：Ｂ）は、凝集せずに高純度の金属窒化物を得る点及び経済性の点から１：０．０１〜１：５であり、１：０．０１〜１：３が好ましく、１：０．０１〜１：２がより好ましい。さらに高純度の金属窒化物を得る点から、１：０．１〜１：３がより好ましく、１：０．２５〜１：２がさらに好ましい。
【００２１】
金属アミド（Ａ）と金属（Ｂ）とは、粒子径が大きく相違するので均一に混合することは困難であり、両者が反応系中に存在していればよく、例えば金属アミドの上に金属を載せるだけでもよい。
【００２２】
金属アミド（Ａ）と金属（Ｂ）とからなる組成物の加熱温度は、金属窒化物が分解せず、反応炉や経済性を考慮し、高純度の金属窒化物を得る点から、１００〜１５００℃が好ましく、２００〜１３００℃がより好ましく、３００〜１３００℃がさらに好ましい。
また、リチウムアミド及びリチウムを原料とする場合の加熱温度は、１００〜７００℃が好ましく、２００〜５００℃がより好ましく、３００〜５００℃がさらに好ましい。一方、マグネシウム、カルシウム、ストロンチウム又はバリウムのアミドと、マグネシウム、カルシウム、ストロンチウム又はバリウムとを原料とする場合の加熱温度は、５１０〜１５００℃が好ましく、６００〜１３００℃がより好ましく、８００〜１２００℃がさらに好ましい。
【００２３】
出発原料の前記金属アミド（Ａ）は、空気中で酸化しやすいので、反応は、窒素ガス又はアルゴンガス等の不活性ガス雰囲気下に行なうことが好ましく、さらにより内部まで窒素化が進行し、安価に高純度の金属窒化物が得られるため窒素ガス雰囲気下に行なうのがより好ましい。また、窒素ガス雰囲気下で反応を行なう場合、金属アミド（Ａ）と金属（Ｂ）との使用モル比（Ａ：Ｂ）を１：０．０１〜１：２とすると、金属が残留することなくすべてが窒化物として得ることができる。
また、ガス雰囲気下で反応を行う場合その圧力は特に制限はないが、常圧で行うのが経済的で好ましい。また、反応は、バッチ式でも連続式でも良いが、量産する場合は、連続式が有利である。
【００２４】
反応時間は、装置、反応温度、原料量により適宜決定すればよいが、通常１０分〜４８時間とすることが好ましく、１時間〜２４時間がさらに好ましく、特に３時間〜１２時間が好ましい。
【００２５】
反応装置は、１５００℃程度の熱に耐えられる装置であればよく、例えば、管状炉、電気炉、バッチ式キルン、ロータリーキルンを用いればよい。
【００２６】
反応終了後は、例えばバッチ式の場合には、反応装置内には目的とする金属窒化物のみが粉体状で残存するので、回収は極めて容易である。
一方、連続式の場合には、例えば、Ｎ2やＡｒで内部が満たされたロータリーキルンを用いれば、容易に金属窒化物が連続的に回収される。
【００２７】
金属アミド（Ａ）と金属（Ｂ）との使用モル比や反応温度、時間等の条件によっては金属が残存する場合がある。しかし、本発明方法を用いることで、凝集することなく容易に金属窒化物と残存した金属を回収することができる。得られた金属窒化物と残存した金属は、粉砕を適度に行うことで金属窒化物は粉体となり、残存した金属は粒状のままとなり、純粋な金属窒化物を得ることができる。分離は、例えば、篩い分け、比重分離、気流分級装置等の一般的な分級装置で行うことができる。分離された金属は、再度原料である金属（Ｂ）として用いることができ、本発明方法により金属窒化物とすることができる。
【００２８】
本発明方法により得られる金属窒化物は、前記金属アミド（Ａ）の熱分解反応により容易に内部まで反応が進行するため、高純度である。また、前記金属（Ｂ）を塊で用いても内部まで窒化される理由は明らかではないが、金属アミドの熱分解により生じたアンモニアが金属（Ｂ）の還元及び窒化に利用されるものと推定される。また、本発明により得られる金属窒化物は、Ｌｉ3Ｎ、Ｍｇ3Ｎ2、Ｃａ3Ｎ2、Ｃａ2Ｎ、Ｓｒ3Ｎ2、Ｓｒ2Ｎ及びＢａ2Ｎから選ばれる１種又は２種以上が好ましい。
【実施例】
【００２９】
以下実施例を挙げて、本発明を更に詳細に説明するが、本発明はこれら実施例に限定されるものではない。
【００３０】
実施例１
カルシウム金属：カルシウムアミドを０．４mol：１molの条件で実験を行った。５mm塊のカルシウム金属１０ｇに粒子径０．５μｍのカルシウムアミド粉末５０ｇを混合したものを、窒素フロー下で１０００℃にて４時間加熱処理を行った。加熱は、グローブボックス内設置した炉心管（内径５０ｍｍ、長さ６００ｍｍ）のアルミナボードに載せ、炉心管をシリコンキャップで密閉、グローブボックスから取り出した炉心管を管状炉にセットし、室温から最高温度まで３００℃／時間で昇温して行った。熱処理したものをグローブボックス内で回収した。処理後の焼成品の鉱物相をＸＲＤを用いて同定を行ったところ、全相窒化カルシウムであり、カルシウム金属のピークは確認されなかった（図１）。
【００３１】
実施例２
カルシウム金属：カルシウムアミドを０．６mol：１molの条件で実験を行った。５mmの塊のカルシウム金属１０ｇに粒子径０．５μｍのカルシウムアミド粉末３０ｇを混合したものを、窒素フロー下で１０００℃にて４時間加熱処理を行った。加熱は実施例１と同様に行った。熱処理したものをグローブボックス内で回収した。処理後の焼成品の鉱物相をＸＲＤを用いて同定を行ったところ、全相窒化カルシウムであり、カルシウム金属のピークは確認されなかった（図２）。
【００３２】
実施例３
カルシウム金属：カルシウムアミドを１．８mol：１molの条件で実験を行った。１０mm塊のカルシウム金属２１６ｇに粒子径０．５μｍのカルシウムアミド粉末２１６ｇを混合したものを、窒素フロー下で１１００℃にて４時間加熱処理を行った。加熱は実施例１と同様に行った。熱処理したものをグローブボックス内で回収した。処理後の焼成品の鉱物相をＸＲＤを用いて同定を行ったところ、全相窒化カルシウムであり、カルシウム金属のピークは確認されなかった（図３）。
【００３３】
実施例４
ストロンチウム金属：ストロンチウムアミドを０．３mol：１molの条件で実験を行った。２０mm塊のストロンチウム金属１０ｇに粒子径０．５μｍのストロンチウムアミド５０ｇを混合したものを、窒素フロー下で９００℃にて４時間加熱処理を行った。加熱は実施例１と同様に行った。熱処理したものをグローブボックス内で回収した。処理後の焼成品の鉱物相をＸＲＤを用いて同定を行ったところ、全相窒化ストロンチウムであり、ストロンチウム金属のピークは確認されなかった（図４）。
【００３４】
実施例５
カルシウム金属：カルシウムアミドを０．６mol：１molの条件で実験を行った。５mm塊のカルシウム金属１０ｇに粒子径０．５μｍのカルシウムアミド粉末３０ｇを混合したものを、アルゴンガス下で１０００℃にて加熱処理を行った。加熱は実施例１と同様に行った。熱処理したものをグローブボックス内で回収した。回収後、ＸＲＤ測定のため、メノウ乳鉢で粉砕分級すると、約０．５ｇのカルシウム金属が残っていた。カルシウム金属除去後の焼成品の鉱物相をＸＲＤを用いて同定を行ったところ、全相窒化カルシウムであった。
【００３５】
実施例６
ストロンチウム金属：ストロンチウムアミドを１mol：１molの条件且つ、ストロンチウム金属とストロンチウムアミドの混合を行わず、ストロンチウムアミドの上にストロンチウム金属を載せた状態で実験を行った。２０mm塊のストロンチウム金属７．３ｇの下に粒子径０．５μｍのストロンチウムアミド１０ｇを敷き詰めたものを、窒素フロー下で８００℃にて４時間加熱処理を行った。加熱は実施例１と同様に行った。熱処理したものをグローブボックス内で回収した。処理後の焼成品の鉱物相をＸＲＤを用いて同定を行ったところ、全相窒化ストロンチウムであり、ストロンチウム金属のピークは確認されなかった。
【００３６】
実施例７
カルシウム金属：カルシウムアミドを２．１mol：１molの条件で実験を行った。１０mm塊のカルシウム金属１１．６ｇに粒子径０．５μｍのカルシウムアミド粉末１０ｇを混合したものを、窒素フロー下で１１００℃にて４時間加熱処理を行った。加熱は実施例１と同様に行った。熱処理したものをグローブボックス内で回収した。回収後、ＸＲＤ測定のため、メノウ乳鉢で粉砕分級すると、約０．８ｇのカルシウム金属が残っていた。カルシウム金属除去後の焼成品の鉱物相をＸＲＤを用いて同定を行ったところ、全相窒化カルシウムであった。残存したカルシウム金属を再度カルシウムアミドと１mol：１molで混合し窒素フロー下で１１００℃にて４時間加熱処理を行った。加熱は実施例１と同様に行った。熱処理したものをグローブボックス内で回収した。回収したものにはカルシウム金属はなく、焼成品の鉱物相をＸＲＤを用いて同定を行ったところ、全相窒化カルシウムであり、カルシウム金属のピークは確認されなかった。
【００３７】
実施例８
ストロンチウム金属：ストロンチウムアミドを２．２mol：１molの条件で実験を行った。２０mm塊のストロンチウム金属１６．１ｇに粒子径０．５μｍのストロンチウムアミド１０ｇを混合したものを、窒素ガス下で１０００℃にて加熱処理を行った。加熱は実施例１と同様に行った。熱処理したものをグローブボックス内で回収した。回収後、ＸＲＤ測定のため、メノウ乳鉢で粉砕分級すると、約１．５ｇのストロンチウム金属が残っていた。ストロンチウム金属除去後の焼成品の鉱物相をＸＲＤを用いて同定を行ったところ、全相窒化ストロンチウムであった。残存したストロンチウム金属を再度ストロンチウムアミドと混合し窒素フロー下で９００℃にて４時間加熱処理を行った。加熱は実施例１と同様に行った。熱処理したものをグローブボックス内で回収した。回収したものにはストロンチウム金属はなく、焼成品の鉱物相をＸＲＤを用いて同定を行ったところ、全相窒化ストロンチウムであり、ストロンチウム金属のピークは確認されなかった。
【００３８】
実施例９
ストロンチウム金属：ストロンチウムアミドを３mol：１molの条件で実験を行った。２０mm塊のストロンチウム金属１１．０ｇに粒子径０．５μｍのストロンチウムアミド５ｇを混合したものを、窒素ガス下で９００℃にて加熱処理を行った。加熱は実施例１と同様に行った。熱処理したものをグローブボックス内で回収した。回収後、ＸＲＤ測定のため、メノウ乳鉢で粉砕分級すると、約２．５ｇのストロンチウム金属が残っていた。ストロンチウム金属除去後の焼成品の鉱物層をＸＲＤを用いて同定を行ったところ、全相窒化ストロンチウムであった。残存したストロンチウム金属を再度ストロンチウムアミドと１mol：１molで混合し窒素フロー下で８００℃にて４時間加熱処理を行った。加熱は実施例１と同様に行った。熱処理したものをグローブボックス内で回収した。回収したものにはストロンチウム金属はなく、焼成品の鉱物相をＸＲＤを用いて同定を行ったところ、全相窒化ストロンチウムであり、ストロンチウム金属のピークは確認されなかった
【００３９】
比較例１
カルシウム金属：カルシウムアミドを１０mol：１molの条件で実験を行った。５mm塊のカルシウム金属１１．２ｇに粒子径０．５μｍのカルシウムアミド粉末２ｇを混合したものを、窒素ガス下で１０００℃にて加熱処理を行った。加熱は実施例１と同様に行った。熱処理したものをグローブボックス内で回収を行ったところ。カルシウム金属およびカルシウムアミドの凝集物が固着し、回収することができなかった。また、焼成用ボートに用いたアルミナボートにカルシウム金属が侵食し割れていた。
【００４０】
上記のように、本発明による金属窒化物の製造方法は、原料として粒状の金属を用いても凝集することなく、高純度の金属窒化物を得ることができた。また、金属アミド（Ａ）と金属（Ｂ）とのモル比（Ｂ／Ａ）が２以下では、全相金属窒化物を得ることができた。
【図１】
2014172813.tif 000002
【図２】
2014172813.tif 000003
【図３】
2014172813.tif 000004
【図４】
2014172813.tif 000005